Compression Molding Machine 을 사용 하 여 두께 가 2 . 5 mm , 한 변이 40 mm 인 정사각형 모양 의 고분자 수지 시편 을 제조 하 였 다 . 이 시편 의 중앙 에 지름 이 3 mm 인 구멍 을 낸 후 무게 를 측정 하 고 , Mechanical Stirrer 의 Impeller 대신 장착 하 였 다 . 용기 에 용해도 를 측정 하 려는 용매 를 500 ml 채우 고 , 상기 고분자 수지 시편 이 장착 된 Mechanical Stirrer 를 설치 한 후 , 고분자 수지 시편 이 용액 내 에 완전히 잠기 게 하 여 500 rpm , 1 시간 동안 회전 시켜 용해 되 도록 하 였 다 . 이러 한 회전 을 통한 용해 완료 후 Mechanical Stirrer 로부터 용매 에 녹 지 않 고 남 아 있 는 고분자 수지 시편 을 분리 한 다음 , 100 ℃ Vacuum Oven 에서 24 시간 동안 건조 하 여 용매 를 완전히 제거 하 고 그 무게 를 측정 하 였 다 . 처음 측정 한 시편 무게 와 회전 후 측정 된 시편 무게 를 통해 다음 과 같이 고분자 수지 에 대한 용매 의 용해도 를 산출 하 였 다 .